ИЗОЛИРОВАННЫЙ ВОЛНИСТЫЙ ЛИСТ ВОЛОКНИСТОГО ЦЕМЕНТА И СПОСОБ ЕГО ИЗГОТОВЛЕНИЯ

1. Способ изготовления изолированного волнистого листа (1) волокнистого цемента, включающий следующие этапы:
a) предоставление отвержденного волнистого листа волокнистого цемента;
b) усадка отвержденного волнистого листа волокнистого цемента, благодаря которой обеспечивается волнистый лист (7) волокнистого цемента с предварительной усадкой, остаточная усадка которого в направлении волны составляет менее 4 мм/м;
c) сцепление теплоизоляционной панели (2), содержащей несколько продолговатых углублений (3), с одной стороной волнистого листа (7) волокнистого цемента с предварительной усадкой, содержащего волны, благодаря чему обеспечивается указанный изолированный волнистый лист (1) волокнистого цемента, причем углубления имеют такую форму, чтобы частично входить в зацепление с волнами (4) волнистого листа (7) волокнистого цемента с предварительной усадкой, оставляя отверстия (5) между теплоизоляционной панелью (2) и волнистым листом (7) волокнистого цемента с предварительной усадкой, чтобы по обеим сторонам листа волокнистого цемента мог проходить воздушный поток.
2. Способ по п. 1, в котором уменьшение усадки отвержденного волнистого листа волокнистого цемента включает в себя снижение влагосодержания отвержденного волнистого листа волокнистого цемента до значения менее 12% по весу, благодаря чему обеспечивается волнистый лист (7) волокнистого цемента с предварительной усадкой.
3. Способ по п. 2, в котором этап понижения влагосодержания выполняют путем помещения отвержденного волнистого листа волокнистого цемента в печь, где температура находится в пределах диапазона  35-65°C, на период, составляющий по меньшей мере 24 ч.
4. Способ по любому из предшествующих пунктов, в котором углубления (3) имеют глубину (d, d1, d2), а волнистый лист (7) волокнистого цемента с предварительной усадкой имеет высоту (Hf), и при этом отношение глубины (d, d1, d2) к высоте (Hf) находится в диапазоне 15-75%.
5. Способ по п. 4, в котором углубления (3)  обеспечены по существу постоянной глубиной (d) и по существу постоянной шириной (w), и при этом максимальная толщина теплоизоляционной панели (2) отклоняется от первой толщины (Т1) и второй толщины (Т2) в направлении (Х) длины углублений (3), причем вторая толщина (Т2) по существу равняется сумме первой толщины (Т1) и толщины (Tf) волнистого листа (7) волокнистого цемента с предварительной усадкой.
6. Способ по п. 4, в котором максимальная толщина (Ti) теплоизоляционной панели (2) по существу постоянна в направлении длины (X) углублений (3), и где глубина углублений (3) изменяется от первой глубины (d1) ко второй глубине (d2) в направлении (X) длины углублений (3), причем вторая глубина (d2) по существу равна сумме первой глубины (d1) и толщины (Tf) волнистого листа (7) волокнистого цемента с предварительной усадкой.
7. Способ по п. 1, дополнительно включающий этап нанесения паронепроницаемого и/или водонепроницаемого слоя на теплоизоляционную панель (2) со стороны, содержащей углубления (3).
8. Способ по п. 1, дополнительно включающий этап нанесения паронепроницаемого и/или водонепроницаемого слоя на теплоизоляционную панель (2) с по существу плоской стороны теплоизоляционной панели (2).
9. Способ по п. 1, в котором одно из измерений листа (7) волокнистого цемента больше одного из измерений теплоизоляционной панели (2), чтобы сделать возможной структуру нахлестки двух или более изолированных волнистых листов (1) волокнистого цемента в направлении длины.
10. Изолированный волнистый лист (1) волокнистого цемента, содержащий:
- волнистый лист (7) волокнистого цемента с несколькими волнами (4),
- теплоизоляционную панель (2) с несколькими продолговатыми углублениями (3), причем углубления имеют такую форму, чтобы входить в зацепление с волнами (4) волнистого листа (7) волокнистого цемента, оставляя отверстия (5) между теплоизоляционной панелью (2) и волнистым листом (7) волокнистого цемента, чтобы по обеим сторонам листа волокнистого цемента мог проходить воздушный поток,
- клеевой слой (10) для взаимного связывания теплоизоляционной панели (2) и волнистого листа (7) волокнистого цемента.
11. Изолированный волнистый лист (1) волокнистого цемента по п. 10, в котором углубления (3) имеют глубину (d, d1, d2), а волнистый лист (7) волокнистого цемента имеет высоту (Hf), и при этом отношение глубины (d, d1, d2) к высоте (Hf) находится в диапазоне 15-75%.
12. Изолированный волнистый лист (1) волокнистого цемента по п. 10, в котором один из размеров листа (7) волокнистого цемента больше размера теплоизоляционной панели (2), чтобы  два изолированных волнистых листа (1) волокнистого цемента могли соединяться внахлестку.
13. Изолированный волнистый лист (1) волокнистого цемента по п. 10, при этом клеевой слой (10) нанесен по меньшей мере на 20% площади поверхности углублений (3), предпочтительно по меньшей мере на 40%.
14. Теплоизоляционная панель (2) для изготовления изолированного волнистого листа (1) волокнистого цемента по любому из пп. 10-13, причем теплоизоляционная панель (2) содержит:
- несколько углублений (3), форма которых подходит для частичного зацепления с волнами (4) волнистого листа (7) волокнистого цемента, при котором между теплоизоляционной панелью (2) и волнистым листом (7) волокнистого цемента оставлены отверстия (5), чтобы по обеим сторонам листа волокнистого цемента мог проходить воздушный поток.
15. Набор компонентов, содержащий:
- волнистый лист (7) волокнистого цемента с несколькими волнами (4);
- теплоизоляционную панель (2) с несколькими продолговатыми углублениями (3), причем углубления имеют такую форму, чтобы входить в зацепление с волнами (4) волнистого листа (7) волокнистого цемента, оставляя отверстия (5) между теплоизоляционной панелью (2) и волнистым листом (7) волокнистого цемента, чтобы по обеим сторонам листа волокнистого цемента мог проходить воздушный поток.